비교 예의 PVC 수지 조성물 은 직경 150 mm , 스 크 류우 L / D = 30 , CR = 2 . 9 의 일축 압출기 에서 실린더 ( cylinder ) 온도 구배 C 1 = 150 ℃, C 2 = 160 ℃, C 3 = 170 ℃, C 4 = 180 ℃, C 5 = 180 ℃, 실린더 헤드 ( cylinder head ) 온도 = 185 ℃ 및 다이스 ( dice ) 온도 = 185 ℃ 의 온도 에서 스 크 류우 회전수 = 50 rpm ( round per minute ) 의 조건 으로 혼련 되 어 나오 는 용융 혼합물 을 냉각수 조 를 통과 시켜 냉각 하 고 고압 공기 로 물기 를 제거 한 후 , 자동 절단기 에서 직경 2 ~ 3 mm , 길 이 3 ~ 5 mm 의 펠 렛 ( pellet ) 형태 로 절단 후 건조 시켰으며 , 전선 압출 은 직경 70 mm , 스 크 류우 L / D = 28 , CR = 2 . 6 의 일축 압출기 에서 실린더 온도 구배 C 1 = 165 ~ 175 ℃, C 2 = 175 ~ 185 ℃, C 3 = 185 ~ 195 ℃, C 4 = 190 ~ 200 ℃, 실린더 헤드 온도 = 190 ~ 200 ℃ 및 다이스 온도 = 190 ~ 210 ℃ 의 온도 에서 스 크 류우 회전수 = 40 ∼ 70 rpm 의 조건 으로 압출 하 여 피복 두께 가 0 . 30 mm 이 며 완성 외경 1 . 6 mm 의 전선 을 제조 하 였 다 .